СТОЙКИЕ К РАССЛОЕНИЮ СТЕКЛЯННЫЕ КОНТЕЙНЕРЫ С ТЕПЛОСТОЙКИМИ ПОКРЫТИЯМИ

1. Стеклянный контейнер, включающий:
2
стеклянную основу, имеющую внутреннюю поверхность и наружную поверхность, при этом, по меньшей мере, внутренняя поверхность стеклянной основы характеризуется коэффициентом расслоения, меньшим или равным 10, и пороговой величиной диффузионной способности более примерно 16 мкм/ч при температуре, меньшей или равной 450ºС; и
теплостойкое покрытие, связанное, по меньшей мере, с частью наружной поверхности стеклянной основы, при этом теплостойкое покрытие является термостабильным при температуре, по меньшей мере, 260ºС в течение 30 минут.
2. Стеклянный контейнер по п. 1, при этом наружная поверхность стеклянной основы с теплостойким покрытием характеризуется коэффициентом трения менее примерно 0,7.
3. Стеклянный контейнер по п. 1, при этом теплостойкое покрытие характеризуется убылью массы менее примерно 5% его массы при нагревании от температуры 150ºС до 350ºС со скоростью примерно 10ºС/мин.
4. Стеклянный контейнер по п. 1, при этом теплостойкое покрытие включает слой связывающего агента, содержащий, по меньшей мере, одну силановую химическую композицию.
5. Стеклянный контейнер по п. 4, при этом теплостойкое покрытие включает слой с низким коэффициентом трения, контактирующий со слоем связывающего агента, слой с низким коэффициентом трения содержит полимерную химическую композицию.
6. Стеклянный контейнер по п. 1, при этом светопропускание части стеклянного контейнера с покрытием больше или равно примерно 55% светопропускания стеклянного изделия без покрытия для длин волн от примерно 400 нм до примерно 700 нм.
7. Стеклянный контейнер по п. 1, при этом стеклянная основа относится, по меньшей мере, к классу S3 стойкости к кислотам в соответствии с DIN 12116.
8. Стеклянный контейнер по п. 1, при этом стеклянная основа относится, по меньшей мере, к классу А2 стойкости к основаниям в соответствии с ISO 695.
9. Стеклянный контейнер по п. 1, при этом стеклянная основа относится, по меньшей мере, к типу HGА2 гидролитической стойкости в соответствии с ISO 720.
10. Стеклянный контейнер по п. 1, при этом стеклянный контейнер является упаковкой для фармацевтических препаратов.
11. Стеклянный контейнер по любому из пп. 1-10, при этом стеклянная основа характеризуется напряжением сжатия, большим или равным 300 МПа, по меньшей мере, на наружной поверхности стеклянной основы и в слое глубиной, по меньшей мере, 30 мкм.
12. Стеклянный контейнер по любому из пп. 1-10, при этом стеклянная основа имеет внутреннюю область, распространяющуюся между внутренней поверхностью стеклянной основы и наружной поверхностью стеклянной основы, при этом внутренняя область характеризуется устойчивой гомогенностью слоя.
LR
13. Стеклянный контейнер по п. 12, при этом внутренняя область начинается от 10 нм под внутренней поверхностью стеклянной основы и имеет толщину T, по меньшей мере, около 100 нм.
14. Стеклянный контейнер по любому из пп. 1-10, при этом внутренняя поверхность стеклянной основы характеризуется устойчивой гомогенностью поверхности.
15. Стеклянный контейнер по п. 14, при этом устойчивая гомогенность поверхности распространяется в толщу стеклянной основы на глубину от примерно 10 нм до примерно 50 нм от внутренней поверхности стеклянной основы.